(57)【要約】  本開示の実施形態は、非官能化ポリオレフィンと、少なくとも１つの官能化ポリマーと、を含む、延伸フィラメントを対象とする。官能化ポリマーは、プロピレン系プラストマーもしくはエラストマー上でグラフト化された１つ以上の官能基を有するプロピレン系プラストマーまたはエラストマーである。１つ以上の官能基は、アミン基およびイミド基からなる群から選択される。少なくとも１つの官能化ポリマーは、１００℃〜１３０℃のＤＳＣ融点を有する。延伸フィラメントが５の延伸比に延伸されるとき、延伸フィラメントは、０．９０ｃＮ／ｄｔｅｘよりも大きい靱性を有する。【選択図】なし【特許請求の範囲】
【請求項１】
ブレンドから形成された延伸フィラメントであって、
少なくとも１つの官能化ポリマーであって、前記官能化ポリマーが、プロピレン系プラストマーもしくはエラストマー上でグラフト化された１つ以上の官能基を有する前記プロピレン系プラストマーまたはエラストマーであり、前記１つ以上の官能基が、アミン基およびイミド基からなる群から選択され、前記少なくとも１つの官能化ポリマーが、１００℃〜１３０℃の示差走査熱量測定（ＤＳＣ）融点を有する、官能化ポリマーと、
非官能化ポリオレフィンと、を含み、
前記延伸フィラメントが５の延伸比に延伸されるとき、前記延伸フィラメントは、０．９０ｃＮ／ｄｔｅｘよりも大きい靱性を有する、延伸フィラメント。
【請求項２】
前記非官能化ポリオレフィンが、０．９００ｇ／ｃｃ〜０．９５０ｇ／ｃｃの密度（ＡＳＴＭ  Ｄ７９２に従って測定された）ならびにＡＳＴＭ  Ｄ１２３８（１９０℃および２．１６ｋｇ）に従って測定された０．１ｇ／１０分〜１０ｇ／１０分のメルトインデックスＩ２を有するポリエチレンを含む、請求項１に記載の延伸フィラメント。
【請求項３】
前記非官能化ポリオレフィンが、０．９１５ｇ／ｃｃ〜０．９４０ｇ／ｃｃの密度（ＡＳＴＭ  Ｄ７９２に従って測定された）ならびにＡＳＴＭ  Ｄ１２３８（１９０℃および２．１６ｋｇ）に従って測定された０．７ｇ／１０分〜５ｇ／１０分のメルトインデックスＩ２を有するポリエチレンを含む、請求項１に記載の延伸フィラメント。
【請求項４】
前記ポリエチレンが、５〜１４のメルトフロー比Ｉ１０／Ｉ２を有し、Ｉ１０が、ＡＳＴＭ  Ｄ１２３８（１９０℃および１０ｋｇ）に従って測定される、請求項２または３に記載の延伸フィラメント。
【請求項５】
前記非官能化ポリオレフィンが、ポリプロピレンホモポリマーを含む、請求項１〜４のいずれか一項に記載の延伸フィラメント。
【請求項６】
前記非官能化ポリオレフィンが、０．５ｇ／１０分〜２５ｇ／１０分のメルトフローレート（ＭＦＲ２）を有する、請求項５に記載の延伸フィラメント。
【請求項７】
前記ポリプロピレンホモポリマーが、０．５ｇ／１０分〜１０ｇ／１０分のＭＦＲ２を有する、請求項５に記載の延伸フィラメント。
【請求項８】
前記官能化ポリマーが、０．１重量％〜３．０重量％のグラフトレベルを有する、請求項１〜７に記載の延伸フィラメント。
【請求項９】
前記プロピレン系プラストマーまたはエラストマーが、プロピレン／エチレンコポリマーまたはプロピレン／α−オレフィンコポリマーであり、前記α−オレフィンが、Ｃ４−Ｃ２０α−オレフィンである、請求項１〜８に記載の延伸フィラメント。
【請求項１０】
前記少なくとも１つの官能化ポリマーが、ＡＳＴＭ  Ｄ１２３８（２３０℃および２．１６ｋｇ）に従って測定された１ｇ／１０分〜２０ｇ／１０分のメルトフローレート（ＭＦＲ２）を有する、請求項１に記載の延伸フィラメント。
【請求項１１】
人工芝システムであって、
一次基布と、
二次基布と、
請求項１に記載の延伸フィラメントと、を備える、人工芝システム。
【発明の詳細な説明】
【技術分野】
【０００１】
関連出願の相互参照
本出願は、参照によりその全体が本明細書に組み込まれる、２０１６年６月３０日に出願された欧州特許出願第１６３８２３１３．１号の優先権を主張する。
【０００２】
本開示の実施形態は、概して、延伸フィラメント、延伸フィラメントを組み込む物品、およびそれらの製造に関する。
【背景技術】
【０００３】
合成または人工芝は、スポーツ陸上競技場、遊び場、造園、および他のレジャー用途に使用するために、天然の芝草の代替としてますます使用されている。人工芝を製造するために、芝糸を押し出し、次いで一次基布を通してタフティングすることができる。二次基布は、一次基布に芝糸を「接着する」ために適用することができる。
【０００４】
人工芝の寿命の間、糸および基布は、連続的な応力を受ける。人工芝の耐久性は、大部分は糸と基布との間の接着性に依存する。例えば、糸と基布との間の接着性が低い場合、糸フィラメントは、応力の結果として基布から引き離され、これは、糸を有しない人工芝の区域を残し得る。
【０００５】
したがって、糸と基布との間の改善された接着性を有する代替の人工芝糸および／または人工芝が、所望される。
【発明の概要】
【０００６】
本明細書の実施形態では、延伸フィラメントが開示される。延伸フィラメントは、少なくとも１つの官能化ポリマーと非官能化ポリオレフィンとのブレンドを含む。官能化ポリマーは、上に１つ以上の官能基を有し、かつ１００℃〜１３０℃の示差走査熱量測定（ＤＳＣ）融点を有するプロピレン系プラストマーまたはエラストマーである。１つ以上の官能基は、アミン基およびイミド基からなる群から選択される。延伸フィラメントが５の延伸比に延伸されるとき、延伸フィラメントは、０．９０ｃＮ／ｄｔｅｘよりも大きい靱性を有する。本明細書に記載される様々な実施形態は、以下により詳細に記述されるように、延伸フィラメントとポリウレタン基布との間の改善された接着性を呈する。理論に束縛されるものではないが、官能化ポリマーが極性を増強し、したがってポリウレタン基布へのフィラメントの接着性を増大すると考えられている。
【０００７】
本明細書の実施形態では、人工芝が更に開示される。人工芝は、一次基布、二次基布、および少なくとも１つの延伸フィラメントを備える。延伸フィラメントは、少なくとも１つの官能化ポリマーと非官能化ポリオレフィンとのブレンドを含む。官能化ポリマーは、上に１つ以上の官能基を有し、かつ１００℃〜１３０℃のＤＳＣ融点を有するプロピレン系プラストマーまたはエラストマーである。１つ以上の官能基は、アミン基およびイミド基からなる群から選択される。延伸フィラメントが５の延伸比に延伸されるとき、延伸フィラメントは、０．９０ｃＮ／ｄｔｅｘよりも大きい靱性を有する。
【０００８】
実施形態の追加の特徴および利点は、後に続く詳細な説明で述べられ、その説明から当業者にとって容易に部分的に明らかになるか、後に続く詳細な説明、特許請求の範囲、ならびに添付の図面を含む本明細書に記載される実施形態を実践することによって、認識されるであろう。
【０００９】
前述および以下の説明の両方が様々な実施形態を説明し、特許請求された主題の性質および特徴を理解するための概要または枠組みを提供することを意図されることを理解されたい。添付の図面が、様々な実施形態の更なる理解を提供するために含まれ、本明細書の一部に組み込まれ、それを構成する。図面は、本明細書に記載される様々な実施形態を例示し、説明と共に、特許請求される主題の原則および動作を説明するのに役立つ。
【図面の簡単な説明】
【００１０】
【図１Ａ】本明細書に示され記載される１つ以上の実施形態に従って延伸フィラメントを製造するために使用され得る例示的なモノフィラメント押し出しラインを図によって描写する。
【図１Ｂ】本明細書に示され記載される１つ以上の実施形態に従って延伸フィラメントを製造するために使用され得る例示的なコリンズ繊維紡糸ラインを図によって描写する。
【図２】本明細書に示され記載される１つ以上の実施形態に従って人工芝の破断図を図によって描写する。
【発明を実施するための形態】
【００１１】
ここで、延伸フィラメント、および延伸フィラメントを組み込む人工芝の実施形態を詳細に参照し、それらの特徴は、図面に図示される。本明細書で使用するとき、「フィラメント」は、モノフィラメント、マルチフィラメント、押し出しフィルム、繊維、例えばテープ糸、原線維からなるテープ糸、スリットフィルム糸、連続リボンおよび／または人工芝場の合成芝葉または線維を形成するために使用される他の繊維材料を指す。
【００１２】
延伸フィラメント
本明細書に記載される延伸フィラメントは、少なくとも１つの官能化ポリマーと非官能化ポリオレフィンとを含むブレンドから形成される。「ブレンド」という用語は、２つ以上のポリマーの密接な物理的混合物（すなわち、反応なし）を意味する。ブレンドは、相溶性であってもよく、またはそうでなくてもよい（分子レベルで相分離していなくてもよい）。ブレンドは、相分離していてもよく、またはしていなくてもよい。ブレンドは、透過電子分光法、光散乱、Ｘ線散乱、および当該技術分野で既知の他の方法から判定されたときに、１つ以上のドメイン構成を含有してもよく、または含有しなくてもよい。ブレンドは、マクロレベル（例えば、溶融ブレンド樹脂もしくは配合）またはミクロレベル（例えば、同じ反応器内での同時成形）で２つ以上のポリマーを物理的に混合することによって達成され得る。本明細書で使用するとき、「非官能化ポリオレフィン」という用語は、グラフト化部分を含まないポリオレフィンを指す。具体的には、この場合の「非官能化」エチレン系ポリマーは、エチレンおよび１つの他のコモノマー（例えば、プロピレン、オクテン、ヘキセン、ブテンなど）のみを有する樹脂、ならびに別の成分との官能化の第２のステップを通過しないポリマーである。様々な実施形態では、官能化ポリマーは、上でグラフト化された１つ以上の官能基を有するプロピレン系プラストマーまたはエラストマーである。官能基は、例えば、アミン基またはイミド基であってもよい。官能化ポリマーは、１００℃〜１３０℃のＤＳＣ融点を有する。延伸フィラメントが５の延伸比に延伸されるとき、延伸フィラメントは、０．９ｃＮ／ｄｔｅｘよりも大きい靱性を有する。
【００１３】
非官能化ポリオレフィン
非官能化ポリオレフィンは、限定ではなく、例として、非官能化ポリエチレンまたは非官能化ポリプロピレンを含み得る。「ポリエチレン」という用語は、５０重量パーセント超の重合エチレンモノマー（重合性モノマーの総量に基づいて）を含有し、任意選択的に、少なくとも１つのコモノマーを含有し得るポリマーを指す。コモノマー含有量は、核磁気共鳴（「ＮＭＲ」）分光法に基づく技術などの任意の好適な技術を使用して、例えば、参照により本明細書に組み込まれる米国特許第７，４９８，２８２号に記載される１３Ｃ  ＮＭＲ分析によって測定され得る。
【００１４】
好適なポリエチレンは、エチレンホモポリマー、エチレンと少なくとも１つのコモノマーとのコポリマー、およびそれらのブレンドを含み得る。本明細書で使用するとき、「コポリマー」という用語は、三量体、四量体などを含む２つ以上の異なるモノマーから構成されるポリマーを含む。様々な実施形態では、ポリエチレンは、エチレンから誘導された７０重量％以上の単位、および１つ以上のα−オレフィンコモノマーから誘導された３０重量％以下の単位を含む。いくつかの実施形態では、ポリエチレンは、（ａ）エチレンモノマーから誘導された単位の７０重量％以上、７５重量％以上、８０重量％以上、８５重量％以上、９０重量％以上、９２重量％以上、９５重量％以上、９７重量％以上、９８重量％以上、９９重量％以上、９９．５重量％以上、７０重量％〜９９．５重量％、７０重量％〜９９重量％、７０重量％〜９７重量％、７０重量％〜９４重量％、８０重量％〜９９．５重量％、８０重量％〜９９重量％、８０重量％〜９７重量％、８０重量％〜９４重量％、８０重量％〜９０重量％、８５重量％〜９９．５重量％、８５重量％〜９９重量％、８５重量％〜９７重量％、８８重量％〜９９．９重量％、８８重量％〜９９．７重量％、８８重量％〜９９．５重量％、８８重量％〜９９重量％、８８重量％〜９８重量％、８８重量％〜９７重量％、８８重量％〜９５重量％、８８重量％〜９４重量％、９０重量％〜９９．９重量％、９０重量％〜９９．５重量％、９０重量％〜９９重量％、９０重量％〜９７重量％、９０重量％〜９５重量％、９３重量％〜９９．９重量％、９３重量％〜９９．５重量％、９３重量％〜９９重量％、または９３重量％〜９７重量％；および（ｂ）任意選択的に、１つ以上のα−オレフィンコモノマーから誘導された単位の３０重量％以下、例えば、２５重量％未満、または２０重量％未満、１８重量％未満、１５重量％未満、１２重量％未満、１０重量％未満、８重量％未満、５重量％未満、４重量％未満、３重量％未満、２重量％未満、１重量％未満、０．１〜２０重量％、０．１〜１５重量％、０．１〜１２重量％、０．１〜１０重量％、０．１〜８重量％、０．１〜５重量％、０．１〜３重量％、０．１〜２重量％、０．５〜１２重量％、０．５〜１０重量％、０．５〜８重量％、０．５〜５重量％、０．５〜３重量％、０．５〜２．５重量％、１〜１０重量％、１〜８重量％、１〜５重量％、１〜３重量％、２〜１０重量％、２〜８重量％、２〜５重量％、３．５〜１２重量％、３．５〜１０重量％、３．５〜８重量％、３．５重量％〜７重量％、または４〜１２重量％、４〜１０重量％、４〜８重量％、または４〜７重量％を含む。
【００１５】
好適なコモノマーは、典型的には２０個以下の炭素原子を有するα−オレフィンコモノマーを含み得る。１つ以上のα−オレフィンは、Ｃ３−Ｃ２０アセチレン性不飽和モノマーとＣ４−Ｃ１８ジオレフィンからなる群から選択され得る。当業者は、選択されたモノマーが、望ましくは、従来のチーグラーナッタ触媒を破断しないモノマーであることを理解するであろう。例えば、α−オレフィンコモノマーは、３〜１０個の炭素原子または３〜８個の炭素原子を有し得る。例示的なα−オレフィンコモノマーとしては、プロピレン、１−ブテン、１−ペンテン、１−ヘキセン、１−ヘプテン、１−オクテン、１−ノネン、１−デセン、および４−メチル−１−ペンテンが挙げられるが、これらに限定されない。１つ以上のα−オレフィンコモノマーは、例えば、プロピレン、１−ブテン、１−ヘキセン、および１−オクテンからなる群から選択され得るか、あるいは、１−ブテン、１−ヘキセン、および１−オクテンからなる群から選択され得る。いくつかの実施形態では、ポリエチレンは、オクテン、ヘキセン、またはブテンコモノマーのうちの１つ以上から誘導された０重量％超および３０重量％未満の単位を含む。
【００１６】
ポリエチレンは、メタロセン、拘束幾何形状触媒系、チーグラーナッタ触媒、またはビスフェニルフェノール触媒系の存在下での、溶液、スラリー、または気相重合プロセスを含むが、これらに限定されない任意の好適な重合方法に従って作製され得る。溶液重合、スラリー重合、または気相重合は、単一の反応器中で、または代替的に、同じ生成物が二重反応器の各々において製造される二重反応器システム中で行い得る。多金属触媒の調製および使用に関する情報は、米国特許第９，２５５，１６０号に見出され、その開示は、その全体が参照により本明細書に組み込まれる。
【００１７】
本明細書の実施形態では、ポリエチレンは、本明細書に先に記載のように、メルトインデックス（Ｉ２）、メルトフロー比（Ｉ１０／Ｉ２）、または密度の１つ以上の特性によって更に特徴付けられ得る。理論に束縛されるものではないが、メルトインデックス（Ｉ２）、メルトフロー比（Ｉ１０／Ｉ２）、または密度によって特徴付けられるポリエチレンは、他のフィラメント成分とブレンドするおよび／または押し出すのに特に好適であり得る。例えば、特定の範囲外のメルトインデックスを有するポリマーは、押し出しのための均一なブレンドを得る上での困難となり得る。
【００１８】
好適なポリマーは、例えば、高密度ポリエチレン（ＨＤＰＥ）、直鎖状低密度ポリエチレン（ＬＬＤＰＥ）、超低密度ポリエチレン（ＵＬＤＰＥ）、均質に分岐した直鎖エチレンポリマー、および均質に分岐した実質的直鎖エチレンポリマー（つまり、均質に分岐した長鎖分岐エチレンポリマー）を含み得る。いくつかの実施形態では、ポリエチレンは、ＬＬＤＰＥである。ＬＬＤＰＥは、ＬＬＤＰＥの総重量に基づいて、重合形態で、エチレンの大部分の重量パーセントを含み得る。一実施形態では、ＬＬＤＰＥは、エチレンと少なくとも１つのエチレン性不飽和コモノマーとのコポリマーである。一実施形態では、コモノマーは、Ｃ３−Ｃ２０α−オレフィンである。別の実施形態では、コモノマーは、Ｃ３−Ｃ８α−オレフィンである。別の実施形態では、Ｃ３−Ｃ８αオレフィンは、プロピレン、１−ブテン、１−ヘキセン、または１−オクテンから選択される。一実施形態では、ＬＬＤＰＥは、エチレン／プロピレンコポリマー、エチレン／ブテンコポリマー、エチレン／ヘキセンコポリマー、およびエチレン／オクテンコポリマーのコポリマーから選択される。更なる実施形態では、ＬＬＤＰＥは、エチレン／オクテンコポリマーである。好適なエチレン系コポリマーの市販例としては、Ｔｈｅ  Ｄｏｗ  Ｃｈｅｍｉｃａｌ  Ｃｏｍｐａｎｙ（ミシガン州ミッドランド）から入手可能な商品名ＡＴＴＡＮＥ（商標）、ＡＦＦＩＮＩＴＹ（商標）、ＤＯＷＬＥＸ（商標）、ＥＬＩＴＥ（商標）、ＥＬＩＴＥ  ＡＴ（商標）、およびＩＮＮＡＴＥ（商標）の下で販売されているもの；Ｔｏｔａｌ  ＳＡから入手可能なＬＵＭＩＣＥＮＥ（登録商標）；ならびにＥｘｘｏｎ  Ｃｈｅｍｉｃａｌ  Ｃｏｍｐａｎｙから入手可能なＥＸＣＥＥＤ（商標）およびＥＸＡＣＴ（商標）が挙げられる。
【００１９】
本明細書の実施形態では、ポリエチレンは、０．９００ｇ／ｃｃ〜０．９５０ｇ／ｃｃの密度を有し得る。少なくとも０．９００ｇ／ｃｃ〜０．９５０ｇ／ｃｃの全ての個々の値および部分範囲が本明細書に含まれ、開示される。例えば、いくつかの実施形態では、ポリエチレンは、０．９００〜０．９４５ｇ／ｃｃ、０．９００〜０．９４０ｇ／ｃｃ、０．９００〜０．９３５ｇ／ｃｃ、０．９１０ｇ／ｃｃ〜０．９４５ｇ／ｃｃ、０．９１０〜０．９４０ｇ／ｃｃ、０．９１０〜０．９３５ｇ／ｃｃ、０．９１０〜０．９３０ｇ／ｃｃ、０．９１５〜０．９４０ｇ／ｃｃ、０．９１５〜０．９２３ｇ／ｃｃ、または０．９２０ｇ／ｃｃ〜０．９３５ｇ／ｃｃの密度を有する。密度は、ＡＳＴＭ  Ｄ７９２に従って測定され得る。
【００２０】
本明細書の実施形態では、ポリエチレンは、ＡＳＴＭ  Ｄ１２３８に従って１９０℃および２．１６ｋｇで測定された０．１ｇ／１０分〜１０ｇ／１０分のメルトインデックスＩ２を有し得る。少なくとも０．１ｇ／１０分〜１０ｇ／１０分の全ての個々の値および部分範囲が本明細書に含まれ、開示される。例えば、いくつかの実施形態では、ポリエチレンは、０．１ｇ／１０分〜９．５ｇ／１０分、０．１ｇ／１０分〜９．０ｇ／１０分、０．１ｇ／１０分〜５ｇ／１０分、０．５ｇ／１０分〜６ｇ／１０分、１ｇ／１０分〜５ｇ／１０分、１．５ｇ／１０分〜４．５ｇ／１０分、または２ｇ／１０分〜４ｇ／１０分のメルトインデックスＩ２を有し得る。他の実施形態では、ポリエチレンは、０．７ｇ／１０分〜９．５ｇ／１０分、０．７ｇ／１０分〜８ｇ／１０分、または０．７ｇ／１０分〜５ｇ／１０分のメルトインデックスＩ２を有し得る。メルトインデックスＩ２は、ＡＳＴＭ  Ｄ１２３８（１９０℃および２．１６ｋｇ）に従って測定され得る。
【００２１】
本明細書の実施形態では、ポリエチレンは、１４未満のメルトフロー比Ｉ１０／Ｉ２を有し得る。１４未満の全ての個々の値および部分範囲は、本明細書に含まれ、開示される。例えば、いくつかの実施形態では、ポリエチレンは、１３．５、１３、１２．５、１０、または更には７．５未満のメルトフロー比Ｉ１０／Ｉ２を有し得る。他の実施形態では、ポリエチレンは、１．０〜１４、２〜１４、４〜１４、５〜１４、５．５〜１４、６〜１４、５〜１３．５、５〜１３、５〜１２．５、５〜１２、５〜１１．５、５〜１１、５．５〜１３．５、５．５〜１３、５．５〜１２．５、５．５〜１２、５．５〜１１．５、５．５〜１１、６〜１３．５、６〜１３、６〜１２．５、６〜１２、６〜１１．５、または６〜１１のメルトフロー比Ｉ１０／Ｉ２を有し得る。メルトインデックスＩ１０は、ＡＳＴＭ  Ｄ１２３８（１９０℃および１０．０ｋｇ）に従って測定され得る。
【００２２】
他の実施形態では、非官能化ポリオレフィンは、ポリプロピレンを含む。「ポリプロピレン」という用語は、５０重量パーセント超の重合ポリプロピレンモノマー（重合性モノマーの総量に基づいて）を含有し、任意選択的に、少なくとも１つのコモノマーを含有し得るポリマーを指す。好適なポリプロピレンは、プロピレンホモポリマー、プロピレンと少なくとも１つのコモノマーとのコポリマー、およびそれらのブレンドを含んでもよい。本明細書の実施形態では、ポリプロピレンは、プロピレンホモポリマー、プロピレンコポリマー、またはそれらの組み合わせであってもよい。ポリプロピレンホモポリマーは、アイソタクチック、アタクチック、またはシンジオタクチックであってもよい。いくつかの実施形態では、ポリプロピレンは、アイソタクチックポリプロピレンホモポリマーである。他の実施形態では、ポリプロピレンは、プロピレン／α−オレフィンコポリマーである。プロピレン／α−オレフィンコポリマーは、ランダムまたはブロック、または耐衝撃性ポリプロピレンコポリマーであってもよい。耐衝撃性ポリプロピレンコポリマーはまた、異相ポリプロピレンコポリマーを含み得、ポリプロピレンは、連続相であり、エラストマー相がその中に均一に分散されている。
【００２３】
様々な実施形態では、ポリプロピレンは、プロピレンから誘導された５０重量％よりも大きい単位、または１つ以上のＣ２もしくはＣ４−２０α−オレフィンコモノマーから誘導された３０重量％未満の単位を含む。いくつかの実施形態では、ポリプロピレンは、（ａ）プロピレンから誘導された単位の５５重量％以上、例えば、６０重量％以上、６５重量％以上、７０重量％以上、７５重量％以上、８０重量％以上、８５重量％以上、９０重量％以上、９２重量％以上、９５重量％以上、９７重量％以上、９８重量％以上、９９重量％以上、９９．５重量％以上、５０重量％超〜９９重量％、５０重量％超〜９７重量％、５０重量％超〜９４重量％、５０重量％超〜９０重量％、７０重量％〜９９．５重量％、７０重量％〜９９重量％、７０重量％〜９７重量％、７０重量％〜９４重量％、８０重量％〜９９．５重量％、８０重量％〜９９重量％、８０重量％〜９７重量％、８０重量％〜９４重量％、８０重量％〜９０重量％、８５重量％〜９９．５重量％、８５重量％〜９９重量％、８５重量％〜９７重量％、８８重量％〜９９．９重量％、８８重量％〜９９．７重量％、８８重量％〜９９．５重量％、８８重量％〜９９重量％、８８重量％〜９８重量％、８８重量％〜９７重量％、８８重量％〜９５重量％、８８重量％〜９４重量％、９０重量％〜９９．９重量％、９０重量％〜９９．５重量％、９０重量％〜９９重量％、９０重量％〜９７重量％、９０重量％〜９５重量％、９３重量％〜９９．９重量％、９３重量％〜９９．５重量％、９３重量％〜９９重量％、または９３重量％〜９７重量％；および（ｂ）任意選択的に、１つ以上のＣ２またはＣ４〜２０α−オレフィンコモノマーから誘導された単位の３０重量％未満、例えば、２５重量％未満、または２０重量％未満、１８重量％、１５重量％未満、１２重量％未満、１０重量％未満、８重量％未満、５重量％未満、４重量％未満、３重量％未満、２重量％未満、１重量％未満、０．１〜２０重量％、０．１〜１５重量％、０．１〜１２重量％、０．１〜１０重量％、０．１〜８重量％、０．１〜５重量％、０．１〜３重量％、０．１〜２重量％、０．５〜１２重量％、０．５〜１０重量％、０．５〜８重量％、０．５〜５重量％、０．５〜３重量％、０．５〜２．５重量％、１〜１０重量％、１〜８重量％、１〜５重量％、１〜３重量％、２〜１０重量％、２〜８重量％、２〜５重量％、３．５〜１２重量％、３．５〜１０重量％、３．５〜８重量％、３．５重量％〜７重量％、または４〜１２重量％、４〜１０重量％、４〜８重量％、または４〜７重量％を含む。
【００２４】
好適なコモノマーは、Ｃ２またはＣ４−２０のα−オレフィンコモノマーを含み得る。１つ以上のα−オレフィンコモノマーは、２個の炭素原子もしくは４〜２０個の炭素原子、Ｃ２もしくはＣ４−１８、Ｃ２もしくはＣ４−１０、またはＣ２もしくは４〜８個の炭素原子を有し得る。例示的なα−オレフィンコモノマーとしては、エチレン、１−ブテン、１−ペンテン、１−ヘキセン、１−ヘプテン、１−オクテン、１−ノネン、１−デセン、および４−メチル−１−ペンテンが挙げられるが、これらに限定されない。１つ以上のα−オレフィンコモノマーは、例えば、エチレン、１−ブテン、１−ヘキセン、および１−オクテンからなる群から選択され得る。いくつかの実施形態では、ポリプロピレンは、オクテン、ヘキセン、ブテン、またはエチレンコモノマーのうちの１つ以上から誘導された０重量％超および３０重量％未満の単位を含む。
【００２５】
プロピレンは、ポリプロピレン、および任意選択的に１つのコモノマーを重合するための任意の方法を使用して作製され得る。例えば、気相、バルクもしくはスラリー相、溶液重合、またはそれらの任意の組み合わせが使用され得る。重合は、少なくとも１つの重合反応器で行われる１段階、または２もしくは多段階重合プロセスであり得る。２もしくは多段階のプロセスでは、異なる組み合わせ、例えば、気相−気相、スラリー−スラリー相、スラリー−気相プロセスが使用され得る。好適な触媒は、チーグラーナッタ触媒、シングルサイト触媒（メタロセンもしくは拘束幾何形状）、または非メタロセン、金属中心のヘテロアリール配位子触媒、またはそれらの組み合わせを含み得る。例示的なポリプロピレンポリマーとしては、ＥｘｘｏｎＭｏｂｉｌ  Ｃｈｅｍｉｃａｌ  Ｃｏｍｐａｎｙから入手可能なＡＣＨＩＥＶＥ（商標）３５８４およびＴｏｔａｌ  Ｒｅｓｅａｒｃｈ＆Ｔｅｃｈｎｏｌｏｇｙ  Ｆｅｌｕｙから入手可能なＬＵＭＩＣＥＮＥ（商標）ＭＲ２００１などのメタロセンポリプロピレン；ならびにＢｏｒｅａｌｉｓ  ＡＧから入手可能なＨＧ４７５ＦＢ、Ｌｙｏｎｄｅｌｌ  Ｂａｓｅｌｌ  Ｉｎｄｕｓｔｒｉｅｓ  Ｈｏｌｄｉｎｇｓ、Ｂ．Ｖ．から入手可能なＭＯＰＬＥＮ（商標）ＨＰ２８１４、Ｓａｕｄｉ  Ｂａｓｉｃ  Ｉｎｄｕｓｔｒｉｅｓ  Ｃｏｒｐｏｒａｔｉｏｎから入手可能なＳａｂｉｃ５１８Ａなどのチーグラーナッタポリプロピレンが挙げられる。
【００２６】
本明細書の実施形態では、ポリプロピレンは、本明細書に記載されるように、以下の特性：メルトフローレート（ＭＦＲ２）、メルトフロー比（ＭＦＲ１０／ＭＦＲ２）、または密度のうちの１つ以上によって更に特徴付けられ得る。
【００２７】
本明細書の実施形態では、プロピレン系ポリマーは、約０．８９０ｇ／ｃｃ〜約０．９１０ｇ／ｃｃの密度を有し得る。少なくとも０．８９０ｇ／ｃｃ〜０．９１０ｇ／ｃｃの全ての個々の値および部分範囲が本明細書に含まれ、開示される。例えば、いくつかの実施形態では、ポリエチレンは、０．８９０〜０．９０５ｇ／ｃｃ、０．８９０〜０．９００ｇ／ｃｃ、０．８９０〜０．８９５ｇ／ｃｃ、０．８９５ｇ／ｃｃ〜０．９１０ｇ／ｃｃ、０．９００〜０．９１０ｇ／ｃｃ、または０．９０５〜０．９１０ｇ／ｃｃの密度を有する。密度は、ＡＳＴＭ  Ｄ７９２に従って測定され得る。
【００２８】
本明細書の実施形態では、ポリプロピレンは、ＡＳＴＭ  Ｄ１２３８に従って２３０℃および２．１６ｋｇで測定されたとき、０．５ｇ／１０分〜２５ｇ／１０分のメルトフローレートＭＦＲ２を有し得る。少なくとも０．５ｇ／１０分〜２５ｇ／１０分の全ての個々の値および部分範囲が本明細書に含まれ、開示される。例えば、いくつかの実施形態では、ポリプロピレンは、０．５ｇ／１０分〜２２．５ｇ／１０分、０．５ｇ／１０分〜２０ｇ／１０分、０．５ｇ／１０分〜１５ｇ／１０分、０．５ｇ／１０分〜１０ｇ／１０分、１ｇ／１０分〜１０ｇ／１０分、１．５ｇ／１０分〜１０ｇ／１０分、または３ｇ／１０分〜１０ｇ／１０分のメルトフローレートＭＦＲ２を有し得る。一実施形態では、ポリプロピレンは、２３０℃および２．１６ｋｇで測定されたとき、２．０ｇ／１０分〜４．０ｇ／１０分のメルトフローレートＭＦＲ２を有し得る。メルトフローレートＭＦＲ２は、ＡＳＴＭ  Ｄ１２３８（２３０℃および２．１６ｋｇ）に従って測定され得る。
【００２９】
本明細書の実施形態では、ポリプロピレンは、１０未満のメルトフロー比ＭＦＲ１０／ＭＦＲ２を有し得る。１０未満の全ての個々の値および部分範囲は、本明細書に含まれ、開示される。例えば、いくつかの実施形態では、ポリプロピレンは、１０、９、または更には７未満のメルトフロー比ＭＦＲ１０／ＭＦＲ２を有し得る。他の実施形態では、ポリプロピレンは、１．０〜１０、２〜９、または３〜７のメルトフロー比ＭＦＲ１０／ＭＦＲ２を有し得る。メルトフローレートＭＦＲ１０は、ＡＳＴＭ  Ｄ１２３８（２３０℃および１０．０ｋｇ）に従って測定され得る。
【００３０】
官能化ポリマー
上記のように、本明細書に記載される延伸フィラメントは、少なくとも１つの官能化ポリマーを更に含む。様々な実施形態では、官能化ポリマーは、その塩基ポリマーとして、プロピレン系プラストマーまたはエラストマーを有し、本明細書では、プロピレン系プラストマーまたはエラストマーと称され、その上にグラフト化された１つ以上の官能基を有する。一実施形態では、少なくとも１つの官能化ポリマーは、上でグラフト化された「アミン含有化合物」または「イミド含有化合物」から選択される少なくとも１つの有機化合物を有するプロピレン系プラストマーまたはエラストマーから形成されるポリマーである。本明細書で使用するとき、「アミン含有化合物」という用語は、少なくとも１つのアミン基を含む化学化合物を指す。本明細書で使用するとき、「イミド含有化合物」という用語は、少なくとも１つのイミド基を含む化学化合物を指す。
【００３１】
本明細書に記載される実施形態では、プロピレン系プラストマーまたはエラストマーは、プロピレン／エチレンコポリマーまたはプロピレン／Ｃ４−Ｃ２０α−オレフィンコポリマーである。一実施形態では、プロピレン系プラストマーまたはエラストマーは、プロピレン／エチレンコポリマーである。別の実施形態では、プロピレン系プラストマーまたはエラストマーは、プロピレン／Ｃ４−Ｃ２０α−オレフィンコポリマー、またはＣ４−Ｃ１０α−オレフィン、またはＣ４−Ｃ８α−オレフィンである。別の実施形態では、α−オレフィンは、エチレン、１−ブテン、１−ヘキセン、および１−オクテンからなる群から選択される。プロピレン系プラストマーまたはエラストマーは、プロピレンから誘導された少なくとも６０重量％の単位、およびエチレンから誘導された１〜４０重量％の単位（重合可能なモノマーの総量に基づいて）を含む。プロピレンから誘導された少なくとも６０重量％の単位ならびにエチレンから誘導された１〜４０重量％の単位の全ての個々の値および部分範囲が、本明細書に含まれ、開示される。例えば、プロピレン系プラストマーまたはエラストマー系ポリマーは、プロピレンから誘導された単位の６０重量％以上、６５重量％以上、７０重量％以上、７５重量％以上、８０重量％以上、８５重量％以上、９０重量％以上、９２重量％以上、９５重量％以上、９７重量％以上、９８重量％以上、９９重量％以上、９９．５重量％以上、６０重量％超〜９９重量％、６０重量％超〜９７重量％、６０重量％超〜９４重量％、６０重量％超〜９０重量％、７０重量％〜９９．５重量％、７０重量％〜９９重量％、７０重量％〜９７重量％、７０重量％〜９４重量％、８０重量％〜９９．５重量％、８０重量％〜９９重量％、８０重量％〜９７重量％、８０重量％〜９４重量％、８０重量％〜９０重量％、８５重量％〜９９．５重量％、８５重量％〜９９重量％、８５重量％〜９７重量％、８８重量％〜９９．９重量％、８８重量％〜９９．７重量％、８８重量％〜９９．５重量％、８８重量％〜９９重量％、８８重量％〜９８重量％、８８重量％〜９７重量％、８８重量％〜９５重量％、８８重量％〜９４重量％、９０重量％〜９９重量％、９０重量％〜９９重量％、９０重量％〜９９重量％、９０重量％〜９７重量％、９０重量％〜９５重量％、９３重量％〜９９重量％、９３重量％〜９９重量％、９３重量％〜９９重量％、または９３重量％〜９７重量％；および（ｂ）任意選択的に、エチレンから誘導された単位の４０重量％未満、例えば、４０重量％未満、３５重量％未満、３０重量％未満、２５重量％未満、または２０重量％未満、１８重量％未満、１５重量％未満、１２重量％未満、１０重量％未満、８重量％未満、５重量％未満、４重量％未満、３重量％未満、２重量％未満、１〜２０重量％、１〜１５重量％、１〜１２重量％、１〜１０重量％、１〜８重量％、１〜５重量％、１〜３重量％、１〜２重量％、２〜１０重量％、２〜８重量％、２〜５重量％、３．５〜１２重量％、３．５〜１０重量％、３．５〜８重量％、３．５重量％〜７重量％、または４〜１２重量％、４〜１０重量％、４〜８重量％、または４〜７重量％を含み得る。
【００３２】
官能化プロピレン系エラストマーまたはプラストマーは、０．８５０ｇ／ｃｃ〜０．９３０ｇ／ｃｃの密度を有する。別の実施形態では、プロピレン／α−オレフィンコポリマーは、０．８７０ｇ／ｃｃ〜０．９３０ｇ／ｃｃの密度を有する。別の実施形態では、プロピレン／α−オレフィンコポリマーは、２３０℃および２．１６ｋｇで測定された１ｇ／１０分〜２０ｇ／１０分のメルトフローレートＭＦＲ２を有する。
【００３３】
別の実施形態では、官能化プロピレン系エラストマーまたはプラストマーは、プロピレン／エチレンコポリマーである。更なる実施形態では、プロピレン／エチレンコポリマーは、０．８５０ｇ／ｃｃ〜０．９３０ｇ／ｃｃ、または０．８７０ｇ／ｃｃ〜０．９３０ｇ／ｃｃの密度を有する。別の実施形態では、プロピレン／エチレンコポリマーは、ＡＳＴＭ  Ｄ１２３８に従って２３０℃および２．１６ｋｇで測定された１ｇ／１０分〜２０ｇ／１０分のメルトフローレート（ＭＦＲ２）を有する。本明細書の実施形態では、プロピレン／エチレンコポリマーは、約５重量％未満のエチレン含有量を有する。別の実施形態では、プロピレン／エチレンコポリマーは、約４重量％未満のエチレン含有量を有する。例えば、プロピレン／エチレンコポリマーは、約０重量％超〜約５重量％の全ての個々の値および部分範囲を含む、約０重量％超〜約５重量％のエチレン含有量を有し得る。実施形態では、プロピレン／エチレンコポリマーは、０．００１重量％〜５重量％、０．０１重量％〜５重量％、０．１重量％〜５重量％、０．００１重量％〜４重量％、０．０１重量％〜４重量％、０．１重量％〜４重量％、０．１重量％〜３．５重量％、０．１重量％〜３重量％、０．１重量％〜２．５重量％などのエチレン含有量を有する。様々な方法論は、質量バランス算出およびＦＴＩＲを含むがそれらに限定されないエチレン含有量を判定するために使用され得る。
【００３４】
様々な実施形態では、少なくとも１つの官能化プロピレン系プラストマーまたはエラストマーは、約１００℃〜約１３０℃または約１１０℃〜約１２０℃の示差走査熱量測定（ＤＳＣ）融点を有する。様々な実施形態の官能化プロピレン系プラストマーまたはエラストマーは、ＤＳＣによって測定される場合、３０％以下、または２５％以下、または２２．５％以下の結晶化度パーセントを有する。いくつかの実施形態では、官能化プロピレン系プラストマーまたはエラストマーは、ＤＳＣによって測定される場合、１０％〜３０％の全ての個々の値および部分範囲を含む、約１０％〜約３０％の結晶化度パーセントを有する。官能化され得る好適なプロピレン系プラストマーまたはエラストマーは、限定ではなく、例として、Ｔｈｅ  Ｄｏｗ  Ｃｈｅｍｉｃａｌ  Ｃｏｍｐａｎｙ（ミシガン州ミッドランド）から市販されているＶＥＲＳＩＦＹ（商標）３０００を含み得る。
【００３５】
官能化ポリマーを作製する方法
様々な実施形態では、少なくとも１つの官能化ポリマーは、プロピレン系プラストマーまたはエラストマーの上へ「アミン反応性」基をグラフト化して、グラフト化プロピレン系プラストマーまたはエラストマーを形成し、次いで、グラフト化プロピレン系プラストマーまたはエラストマーを、「アミン含有化合物」または「イミド含有化合物」と反応させることによって形成される。
【００３６】
例えば、一実施形態では、少なくとも１つの官能化ポリマーは、以下のステップを含むプロセスから形成される：１）プロピレン系プラストマーまたはエラストマーの骨格上に少なくとも１つの「アミン反応性」基を含む少なくとも１つの化合物をグラフト化して、グラフト化プロピレン系プラストマーまたはエラストマーを形成するステップと、２）グラフト化プロピレン系プラストマーまたはエラストマーと第一級・第二級ジアミンを反応させるステップと、３）ステップ２）が、グラフト化プロピレン系プラストマーまたはエラストマーの単離（すなわち、アミン反応性基およびプロピレン系プラストマーまたはエラストマーを含有する化合物を含有する溶液からのグラフト化プロピレン系プラストマーまたはエラストマーの除去）なしで、ステップ１の後に行われ、両方のステップが、溶融反応で行われるステップ。「アミン反応性基」という用語は、使用される場合、アミン基と反応し得る化学基または化学的部分を指す。アミン反応性基としては、無水マレイン酸、アクリル酸、メタクリル酸、アクリル酸グリシジル、メタクリル酸グリシジルが挙げられるが、これらに限定されない。
【００３７】
本明細書で使用するとき、「第一級・第二級ジアミン」という用語は、第一級アミンおよび第二級アミンから構成されるジアミンを指す。好適な第一級・第二級ジアミンは、構造（Ｉ）の化合物を含む。
Ｈ２Ｎ−Ｒ１−ＮＨ−Ｒ２（Ｉ）。
【００３８】
構造（Ｉ）において、Ｒ１は、二価の炭化水素基、好ましくは式−（ＣＨ２）ｎ−の直鎖状炭化水素であり、ｎは２以上であり、ｎは、２〜１０、２〜８、または更には２〜６である。Ｒ２は、少なくとも２個の炭素原子を含有する一価の炭化水素基であり、任意選択的に、ＯＨまたはＳＨなどのヘテロ原子含有基と置換され得る。実施形態では、Ｒ２は、式−（ＣＨ２）ｎＣＨ３の直鎖状炭化水素であり、式中、ｎは、１〜１０、１〜９、１〜７、または更には１〜５である。実施形態では、一次・二次ジアミンは、Ｎ−エチルエチレンジアミン、Ｎ−フェニルエチレンジアミン、Ｎ−フェニル−１，２−フェニレン−ジアミン、Ｎ−フェニル−１，４−フェニレンジアミン、およびＮ−（２−ヒドロキシエチル）−エチレンジアミンからなる群から選択される。
【００３９】
別の実施形態では、少なくとも１つの官能化プロピレン系プラストマーまたはエラストマーは、プロピレン系プラストマーまたはエラストマー骨格に共有結合された以下の官能基を含む。
【００４０】
【化１】
2019521259.tif 000002
【００４１】
式中、「ＮＲ１ＮＨＲ２」は、以下の構造（Ｉ）の化合物の群から選択される第一級・第二級ジアミンから誘導され得る。
【化２】
2019521259.tif 000003
【００４２】
Ｒ１は、アルキレンまたはフェニレンからなる群から選択される二価の炭化水素基であり、限定ではなく、例として、−ＣＨ２ＣＨ２−、パラ−フェニレン−、またはオルト−フェニレン−があり、Ｒ２は、少なくとも２個の炭素原子を含む一価の炭化水素基であり、任意選択的に、アルキル基またはアリール基などのヘテロ原子含有基と置換され得る。実施形態では、アルキル基またはアリール基は、エチル基またはフェニル基である。
【００４３】
別の実施形態では、少なくとも１つの官能化ポリマーは、以下のステップを含むプロセスから形成される：１）少なくとも１つの「アミン反応性」基を含む少なくとも１つの化合物でプロピレン系プラストマーまたはエラストマーを官能化して、グラフト化プロピレン系プラストマーまたはエラストマーを形成するステップと、２）固体の非溶融形態のグラフト化プロピレン系プラストマーまたはエラストマーを少なくとも１つの第一級・第二級ジアミンとブレンドするステップと、３）グラフト化プロピレン系プラストマーまたはエラストマーに第一級・第二級ジアミンを吸収するステップと、４）第一級・第二級ジアミンをグラフト化プロピレン系プラストマーまたはエラストマーと反応させて、イミド官能化プロピレン系プラストマーまたはエラストマーを形成するステップ。「吸収」という用語および同様の用語は、使用される場合、化合物がポリマー固体、粒子、ペレット、または物品に吸収されるプロセスを指す。より具体的には、ポリオレフィンは、最初に、無水物基などのアミン機能性と反応性である基と官能化される。少なくとも１つのジアミンは、ポリオレフィンの融点未満の温度で官能化ポリオレフィンと混合される。いくつかの実施形態では、温度は室温であるが、他の温度が企図される。ジアミンは、ポリオレフィン中に吸収（「ａｂｓｏｒｂ」または「ｉｍｂｉｂｅ」）されることが可能であり、ジアミン反応基と反応してスクシンアミド酸を形成する。ジアミンとジアミン反応性官能基との反応によるイミド環の形成は、次いで、混合物を溶融押し出しプロセスなどの熱処理に付すことによって完了され得る。吸収プロセスは、ジアミンが効果的な官能化反応のためにポリオレフィンと完全に混合されることを確実にするのに役立つ。
【００４４】
別の実施形態では、少なくとも１つの官能化ポリマーは、以下のステップを含むプロセスから形成される：１）プロピレン系プラストマーまたはエラストマーの骨格上に少なくとも１つの「アミン反応性」基を含む少なくとも１つの化合物をグラフト化して、グラフト化プロピレン系プラストマーまたはエラストマーを形成するステップと、２）グラフト化プロピレン系プラストマーまたはエラストマーとアルカノールアミンを反応させるステップであり、ステップ２）が、グラフト化プロピレン系プラストマーまたはエラストマーの単離なしで、ステップ１の後に行われ、ステップ１）および２）の両方が、溶融反応で行われる。
【００４５】
更なる実施形態では、アルカノールアミンは、２−アミノエタノール、２−アミノ−１−プロパノール、３−アミノ−１−プロパノール、２−アミノ−１−ブタノール、２−（２−アミノエトキシ）−エタノール、および２−アミノベンジルアルコールからなる群から選択される。
【００４６】
理論に束縛されるものではないが、ポリプロピレン上の増加したグラフト化は、ポリマーの２３０℃および２．１６ｋｇで測定されたメルトフローレートＩ２を増加させる。したがって、非官能化ポリオレフィンの粘度と適合する粘度を維持するために、様々な実施形態では、プロピレン系プラストマーまたはエラストマーは、用いられる特定のポリプロピレン系エラストマーまたはプラストマーに依存して、約０．１重量％〜約３．０重量％のグラフトレベルを有する。グラフトレベルは、フーリエ変換赤外分光法（ＦＴＩＲ）によって判定され得る。理論に束縛されるものではないが、プロピレン系プラストマーまたはエラストマーおよび非官能化ポリオレフィンのメルトインデックスの適合性は、延伸フィラメントの成分が押し出しのために好適にブレンドされることを可能にする。
【００４７】
様々な実施形態では、延伸フィラメントは、１重量％〜３０重量％の全ての個々の値および部分範囲を含む、約１重量％〜約３０重量％の官能化ポリマーを含む。そのような個々の値および部分範囲は、本明細書に開示される。別の実施形態では、延伸フィラメントは、約１重量％〜約２０重量％の官能化ポリマーを含む。更に別の実施形態では、延伸フィラメントは、約５重量％〜約２０重量％の官能化ポリマーを含む。本明細書に記載される実施形態では、延伸フィラメントは、６８重量％〜９９重量％の全ての個々の値および部分範囲を含む、約６８重量％〜約９９重量％の非官能化ポリオレフィンを含む。他の実施形態では、延伸フィラメントは、約７５重量％〜約９９重量％の非官能化ポリオレフィン、約８０重量％〜約９９重量％の非官能化ポリオレフィン、または更には約８５重量％〜約９９重量％の非官能化ポリオレフィンを含む。
【００４８】
本明細書に実施形態では、延伸フィラメントは、１つ以上の添加剤を更に含み得る。好適な添加剤の非限定的な例としては、酸化防止剤、顔料、着色剤、紫外線安定剤、紫外線吸収剤、硬化剤、架橋助剤、増強溶剤および抑制剤、加工助剤、充填剤、カップリング剤、紫外線吸収剤または安定剤、帯電防止剤、核形成剤、スリップ剤、可塑剤、潤滑剤、粘度調整剤、粘着付与剤、粘着防止剤、界面活性剤、エキステンダー油、酸掃去剤、ならびに金属不活性化剤が挙げられる。一実施形態では、着色剤は、ＳＩＣＯＬＥＮ（商標）緑８５−１２５３４５（ＢＡＳＦから入手可能）などの着色剤は、約１０重量％未満、約８重量％未満、約６重量％未満、または更には約４重量％未満の量で添加され得る。別の実施形態では、ＡＲＸ−７４１（Ａｒｇｕｓから入手可能）などの加工助剤は、約２重量％未満、約１．５重量％未満、または更には約１重量％未満の量で添加され得る。添加剤は、組成物の重量に基づいて、約０．００１重量％〜約１０重量％超の範囲の量で使用され得る。
【００４９】
様々な実施形態では、延伸フィラメントが５の延伸比に延伸される場合、延伸フィラメントは、０．９０ｃＮ／ｄｔｅｘよりも大きいまたは約０．９ｃＮ／ｄｔｅｘ〜約１．５ｃＮ／ｄｔｅｘの靱性を有する。フィラメントが押し出しプロセスを使用して形成された後、フィラメントは延伸されるが、インラインプロセスを使用して延伸され得、インラインプロセスでは、延伸単位は、延伸フィラメントを形成するフィラメントを作製するために使用された押し出し単位と接続される。しかしながら、フィラメントはまた、押し出しプロセスと接続されていないプロセスで延伸され得る。靱性は、線重量（ｄｔｅｘ）で除算した破断時の引張力として定義される。モノフィラメントの線重量（ｄｔｅｘ）は、５０メートルのモノフィラメントを秤量する重量に等しい。実施形態では、延伸フィラメントは、少なくとも５５％または少なくとも６０％の伸び率を呈し得る。実施形態では、延伸フィラメントは、約３０％〜約１５０％、約９０％〜約１１０％、または約９５％〜約１０５％の伸び率を呈し得る。破断時のひずみである伸び率は、フィラメントが破断するまで、２５０ｍｍのフィラメント長さおよび２５０ｍｍ／分の伸長速度で、Ｚｗｉｃｋ引張試験機でＩＳＯ１８８／ＡＳＴＭ  Ｅ１４５に従って測定される。実施形態では、靱性および伸び率値は、フィラメントの耐久性、およびこれによりそれから作製された人工芝に影響を与え得る。
【００５０】
本明細書のいくつかの実施形態では、延伸フィラメントは、２０％未満の収縮率を呈し得る。延伸フィラメントが低い収縮率を呈するので、より短いフィラメントは、延伸されたものの所望の最終糸長を維持するために使用され得る。２０％未満の全ての個々の値および部分範囲は、本明細書に含まれ、開示される。例えば、いくつかの実施形態では、延伸フィラメントは、１９％未満、１８％未満、１５％未満、または１４％未満の収縮率を呈し得る。収縮率は、２０秒間９０℃で加熱された油浴内に１メートルの糸を浸漬することによって判定され得る。
【００５１】
延伸フィラメントを作製するためのプロセス
本明細書に記載される延伸フィラメントがプロセスから独立しているので、本明細書に記載される延伸フィラメントは、ポリマー組成物からの延伸フィラメントの製造のための任意の適切な方法を使用して作製され得る。いくつかの実施形態では、延伸フィラメントを製造する方法は、本明細書に前述のとおり、非官能化ポリオレフィンと官能化プロピレン系プラストマーまたはエラストマーとのブレンドを提供することと、非官能化ポリオレフィンと官能化プロピレン系プラストマーまたはエラストマーとのブレンドを延伸フィラメント内に押し出すことと、を含み得る。延伸フィラメントは、押し出し機の物理的寸法に応じて、指定された幅、厚さ、および／または断面形状に押し出され得る。上記のように、延伸フィラメントは、モノフィラメント、マルチフィラメント、フィルム、繊維、糸、例えばテープ糸、原線維からなるテープ糸、スリットフィルム糸、連続リボン、および／または人工芝場の合成芝葉もしくは線維を形成するために使用される他の繊維材料を含み得る。
【００５２】
図１Ａおよび１Ｂを参照して、以下は、延伸フィラメントを作製するために使用され得るそのような例示的なプロセス１００を記載する。プロセス１００では、延伸フィラメントは押し出しによって作製される。例えば、非官能化ポリオレフィンおよび官能化プロピレン系プラストマーまたはエラストマーは、任意の添加剤と一緒にブレンドされて、押し出し混合物を形成し得る。好適な延伸フィラメント押し出し機は、図１Ａおよび１Ｂに示されるように、単一のポリエチレン／ポリプロピレン汎用スクリューおよび溶融ポンプ（「ギアポンプ」または「溶融ポンプ」）を装備して、金型１０５へのポリマー体積流の一貫性を正確に制御し得る。延伸フィラメント金型１０５は、円形または長方形のスピンプレートの上方に分布された個々のフィラメントのための複数の単一ホールを有し得る。ホールの形状は、例えば、長方形、ドッグボーン、およびＶ字形を含む所望のフィラメント断面プロファイルに対応する。標準的なスピンプレートは、特定の寸法の５０〜１６０個の金型ホールを有する。ラインは、１５０ｋｇ／時〜３５０ｋｇ／時の出力レートを有し得る。
【００５３】
延伸フィラメント１１０は、１６〜４０ｍｍの金型から水浴までの距離を有する水浴１１５に押し出され得る。水中のコーティングされた案内棒は、ローラー１２０の第１の離陸セットの方にフィラメント１１０を向け直す。ローラー１２０のこの第１の離陸セットの線速度は、１５〜７０ｍ／分で変動し得る。ローラー１２０の第１の離陸セットは、加熱され、使用されて、水浴１１５の後、および延伸オーブン１２５に入る前に、フィラメント１１０を予熱し得る。延伸オーブン１２５は、加熱空気または水浴オーブンであり得る。フィラメント１１０は、所定の延伸比に延伸オーブン１２５内で延伸され得る。いくつかの機器構成では、図１Ｂに示されるように、延伸オーブン１２５は、１つ以上の加熱されたゴデット３００〜３１０で置き換えられる。いくつかの実施形態では、延伸比は、少なくとも４である。他の実施形態では、延伸比は、少なくとも４．５、４．８、５．０、５．２、または５．５である。延伸比は、延伸オーブンの後のローラー１３０の第２の離陸セットの速度と延伸オーブンの前のローラー１２０の第１の離陸セットの速度の間の比（図１Ａに示されるＶ２／Ｖ１）である。ローラー１２０の第２の離陸セットは、ローラー１３０の第１のセットと異なる（より高いまたはより低い）速度で走行し得る。延伸が加熱されたゴデットに対して実施される実施形態では、延伸比は、ゴデット３１０の速度とゴデット３００の速度との間の比である。
【００５４】
フィラメント１１０は、第２の離型セットのローラー１３０の上方で通過された後、次いで、３つの焼き鈍しオーブン１３５、１４０、および１４５のセットを通して誘導される。３つの焼き鈍しオーブン１３５、１４０、および１４５は、５０℃〜１５０℃で操作され得る並流または向流熱風の流れを有する熱風オーブンまたは温水オーブン（フィラメント１１０は、５０℃〜９８℃の温度で配向される）のいずれかであってもよい。第１の焼き鈍しオーブン１３５の出口では、フィラメント１１０は、ローラー１３０の第２のセットと異なる（より高いまたはより低い）速度で走行し得るローラー１５０の第３のセットの上を通過する。オーブンの前に位置するローラー１３０の第２セットまでオーブンの後に位置するローラー１５０の第３のセットの線速度比は、延伸または緩和比のどちらかと称され得る。第２の焼き鈍しオーブン１４０の出口では、フィラメント１１０は、ローラー１５０の第３のセットと異なる（より高いまたはより低い）速度で走行し得るローラー１５５の第４のセットの上を通過する。第３の焼き鈍しオーブン１４５の出口では、フィラメント１１０は、ローラー１５５の第４のセットと異なる（より高いまたはより低い）速度で走行し得るローラー１６０の第５のセットの上を通過する。いくつかの実施形態では、図１Ｂに描写されるように、焼き鈍しオーブン１３５、１４０、および１４５は、加熱されたゴデット３２０および３３０と置き換えられ得る。
【００５５】
延伸フィラメントは、更なる押し出し後処理（例えば、焼き鈍し、切断など）を任意選択的に受けてもよい。
【００５６】
人工芝
本明細書に記載される延伸フィラメントの１つ以上の実施形態は、人工芝地を形成するために使用され得る。図２を参照すると、本明細書に示されおよび／または記載された１つ以上の実施形態に従って人工芝地２００の破断図が描写される。人工芝地２００は、上面２１０および底面２１５を有する一次基布２０５、ならびに本明細書に前述のとおり、少なくとも１つの延伸フィラメント２２０を備える。少なくとも１つの延伸フィラメント２２０が、一次基布２０５の上面２１０から外方に延在するタフテッド面２２５を提供するように、少なくとも１つの延伸フィラメント２２０は、一次基布２０５に接着され得る。本明細書で使用されるとき、「固定する」、「固定された」、または「固定している」は、直接的または間接的関係を介してある物体を別の物体に結合、取り付け、接続、締め付け、接合、連結、または固着することが含まれるが、それらに限定されない。タフテッド面２２５は、一次基布２０５の上面２１０から延在して、カットパイル設計を有し得、延伸フィラメントループは、タフティングの間、またはその後のどちらかで切断されて、ループの代わりに単一延伸フィラメント端部のパイルを製造し得る。
【００５７】
一次基布２０５は、ポリプロピレン、ポリエチレン、ポリアミド、ポリエステル、およびレーヨンなどの１つ以上の天然または合成繊維または糸から作製された、織られた、編まれた、または不織の繊維ウェブまたは布を含み得る。少なくとも１つの延伸フィラメント２２０が、適所に一次基布２０５の底面２１５に接着されるように、人工芝地２００は、一次基布２０５の少なくとも一部の底面２１５に結合された二次基布２３０を更に含み得る。二次基布２３０は、ポリウレタン（例えば、Ｔｈｅ  Ｄｏｗ  Ｃｈｅｍｉｃａｌ  Ｃｏｍｐａｎｙ（ミシガン州ミッドランド）から入手可能なＥＮＦＯＲＣＥＲ（商標）またはＥＮＨＡＮＣＥＲ（商標）のもとで供給されるポリウレタンを含む）、スチレンブタジエンラテックスなどのラテックス系材料、またはアクリレートを含み得る。
【００５８】
一次基布２０５および／または二次基布２３０は、湿気が通過し得るアパーチャを有し得る。アパーチャは、概して、環状の構成であってもよく、一次基布２０５および／または二次基布２３０全体に広がっている。当然のことながら、任意の数のアパーチャが存在し得、アパーチャの寸法、形状、および位置が、人工芝地２００の所望の特性に応じて変動し得ることを理解されたい。
【００５９】
少なくとも１つの延伸フィラメント２２０が、一次基布２０５の上面２１０から外方に延在するタフテッド面２２５を提供するように、人工芝地２００は、本明細書に記載される少なくとも１つの延伸フィラメント２２０を提供して、一次基布２０５に少なくとも１つの延伸フィラメント２２０を接着することによって製造され得る。少なくとも１つの延伸フィラメント２２０が、適所に一次基布２０５の底面２１５に接着されるように、人工芝地２００は、一次基布２０５の少なくとも一部の底面２１５に二次基布２３０を結合することによって、更に製造され得る。
【００６０】
人工芝地２００は、任意選択的に、人工芝地の二次基布２３０の下に衝撃吸収性層を備え得る。衝撃吸収性層（図示せず）は、ポリウレタン、ＰＶＣ発泡プラスチックまたはポリウレタン発泡プラスチック、ゴム、独立気泡架橋ポリエチレン発泡体、空隙を有するポリウレタンアンダーパッド、ポリ塩化ビニルのエラストマー発泡体、ポリエチレン、ポリウレタン、およびポリプロピレンから作製され得る。衝撃吸収性層層の非限定的な例としては、ＤＯＷ（登録商標）ＥＮＦＯＲＣＥＲ（商標）Ｓｐｏｒｔ  Ｐｏｌｙｕｒｅｔｈａｎｅ  ＳｙｓｔｅｍｓおよびＤＯＷ（登録商標）ＥＮＨＡＮＣＥＲ（商標）Ｓｐｏｒｔ  Ｐｏｌｙｕｒｅｔｈａｎｅ  Ｓｙｓｔｅｍｓ（両方ともＴｈｅ  Ｄｏｗ  Ｃｈｅｍｉｃａｌ  Ｃｏｍｐａｎｙ（ミシガン州ミッドランド）から入手可能）である。
【００６１】
人工芝場２００は、充填材料を任意選択的に含み得る。好適な充填材料としては、自動車タイヤからリサイクルされたＳＢＲ（スチレンブタジエンゴム）、ＥＰＤＭ（エチレンプロピレンジエンモノマー）、ベルトからリサイクルされた他の加硫ゴム（複数可）、熱可塑性エラストマー（ＴＰＥ）、および熱可塑性加硫物（ＴＰＶ）などの粒状ゴム粒子の混合物が挙げられる。
【００６２】
人工芝場２００は、排水システムを任意選択的に備え得る。排水システムは、水が人工芝地から除去されることを可能にし、その地が水で飽和されることを防止する。排水システムの非限定的な例としては、石系排水システム、ＥＸＣＥＬＤＲＡＩＮ（商標）シート１００、ＥＸＣＥＬＤＲＡＩＮ（商標）シート２００、およびＥＸＣＥＬＤＲＡＩＮ（商標）ＥＸ−Ｔ  ＳＴＲＩＰ（Ａｍｅｒｉｃａｎ  Ｗｉｃｋ  Ｄｒａｉｎ  Ｃｏｒｐ．（ノースカロライナ州モンロー）から入手可能）が挙げられる。
【００６３】
本明細書に記載される実施形態は、以下の非限定的な例によって更に例示され得る。
【００６４】
試験方法
密度
密度は、ＡＳＴＭ  Ｄ７９２に従って測定され、１立方センチメートル当たりのグラム（ｇ／ｃｍ３またはｇ／ｃｃ）で報告される。
【００６５】
メルトインデックス
メルトインデックスまたはＩ２は、ＡＳＴＭ  Ｄ１２３８に従って１９０℃および２．１６ｋｇで測定され、１０分ごとに溶出されるグラムで報告される。メルトインデックスまたはＩ１０は、ＡＳＴＭ  Ｄ１２３８に従って１９０℃および１０ｋｇで測定される。
【００６６】
メルトフローレート
プロピレン系ポリマーのためのメルトフローレートＭＦＲ２は、２３０℃および２．１６ｋｇではＡＳＴＭ  Ｄ１２３８に従って測定され、１０分ごとに溶出されるグラムで報告される。プロピレン系ポリマーのためのメルトフローレートＭＦＲ１０は、２３０℃および１０ｋｇではＡＳＴＭ  Ｄ１２３８に従って測定され、１０分ごとに溶出されるグラムで報告される。
【００６７】
示差走査熱量測定（ＤＳＣ）
ＴＡ  ＩｎｓｔｒｕｍｅｎｔのＤＳＣ  Ｑ１０００のベースライン較正は、ソフトウェアで較正ウィザードを使用することによって実施される。第１に、ベースラインは、アルミニウムＤＳＣパンにおける任意の試料なしで、−９０℃〜３００℃のセルを加熱することによって得られる。その後、サファイア規格が、ウィザードの指示に従って使用される。次いで、約３〜４ｍｇの新しいインジウム試料が、試料を１００℃に加熱して平衡化し、続いて１０℃／分の加熱速度で試料を１００℃〜１８０℃に加熱することにより分析される。インジウム試料の融解熱および融解開始温度は、融解開始時には１５６．６℃〜１．３℃以内、融解熱については２８．７１Ｊ／ｇ〜０．８Ｊ／ｇ以内であることが判定および確認される。
【００６８】
ポリマーの試料は、１６０℃の温度で、薄いフィルム状に押し付けられる。約５〜８ｍｇのポリマー試料は、計量され、ＤＳＣパン内に載置される。蓋は、密閉雰囲気を確保するためにパン上でクリンプして閉じられる。試料パンは、ＤＳＣセル内に載置されて、次いで、１０℃／分の高速で２３０℃まで加熱される。試料は、この温度で約３分間保持される。次いで、試料は、１０℃／分の速度で−４０℃まで冷却され、その温度で３分間等温に保持される。試料は、次いで、完全に溶融するかまたは２３０℃になるまで、１０℃／分の速度で加熱される。第２の走査からの結果として得られるエンタルピー曲線は、ＤＳＣ融点および融解熱について分析された。ＤＳＣ％結晶化度は、以下のようにプロピレン系ポリマーについて算出される。
【００６９】
【数１】
2019521259.tif 000004
【００７０】
【数２】
2019521259.tif 000005
【００７１】
フーリエ変換赤外分光法（ＦＴＩＲ）
グラフト化の量は、フーリエ変換赤外分光法（ＦＴＩＲ）によって判定された。とりわけ、２ｇのグラフト化ポリマーは、１５０ｍＬのトルエン中に溶解された。グラフト化ポリマーの全てが溶液中にあるまで、混合物は加熱および撹拌された。溶液は、１０分間冷却され、１００ｍＬの冷メタンが、添加されて、沈殿物を形成した。溶液は、＃２定性濾紙を通して吸引し、沈殿物を回収した。沈殿物は、１００℃で１時間強制空気オーブン内で乾燥され、フィルム状に押し付けられた。フィルムは、次いで、ＦＴＩＲ分光計を使用して処理された。
【００７２】
基本重量
フィラメントの基本重量は、当該産業において、典型的にｄｔｅｘ値によって報告される。モノフィラメントのｄｔｅｘは、１０ｋｍのモノフィラメントのグラムで重量と等しい。
【００７３】
引張強度
フィラメントの引張強度は、ＩＳＯ５２７に従って測定される。
【００７４】
伸び率
伸び率は、ＩＳＯ５２７に従って測定された。
【００７５】
収縮
モノフィラメントの収縮率（モノフィラメントの１メートル試料の長さの減少率として表される）は、モノフィラメントを９０℃に維持されたシリコンオイルの浴に２０秒間浸漬することによって測定される。収縮率は、次いで、（前の長さ−後の長さ）／前の長さ＊１００％として算出される。
【００７６】
靱性
靱性は、モノフィラメントの２６０ｍｍの長さで動作するＺｗｉｃｋ引張試験機を使用し、フィラメントが破断するまで２５０ｍｍ／分の伸長速度を使用して測定される。靱性（ｃＮ／ｄｔｅｘ）は、線重量（ｄｔｅｘ）で除算した破断時の引張応力（ｃＮ）である。モノフィラメントの線重量（ｄｔｅｘ）は、５０メートルのモノフィラメント分の重量に等しい。
【００７７】
接着性
試料は、湿式フィルムアプリケーターを使用して、０．７６ｍｍの厚さでポリエチレンテレフタレート（ＰＥＴ）フィルムにポリウレタン（ＰＵ）反応混合物を塗布することによって、調製された。１つのフィラメントは、コーティングと注意深く結合され、空気ポケットの混入を最小化する努力を行った。ＰＥＴ／ＰＵ／フィラメント試料は、試料平坦度を維持するために予熱された安全ガラスの２枚のプレートの間に載置されて、次いで、ＰＵを硬化するために５分間８５℃のオーブン内に載置された。試料を、７日間調整して、ＰＵを完全に硬化させた。各フィラメント組成物について、測定は６回繰り返された。ＰＵからのフィラメントの剥離は、手で開始され、Ｉｎｓｔｒｏｎ引張試験機で継続された。接着力を記録した。
【実施例】
【００７８】
以下の実施された例は、本開示の延伸フィラメントの特性のうちの１つ以上を例示する。官能化ポリマーは、調製されて、官能化ポリマーおよび非官能化ポリオレフィンを含むブレンドを調製するために使用された。ブレンドはまた、延伸フィラメントを調製するために使用された。試験は、延伸フィラメントに対して実施された。
【００７９】
官能化ポリマーの調製
イミド化プロピレン系エラストマーまたはプラストマー樹脂は、二段法によって製造された。第１に、プロピレン系エラストマーまたはプラストマーは、無水マレイン酸（ＭＡＨ）でグラフト化された。ＭＡＨグラフト化ポリマーは、次いで、ジアミンと更に反応された。Ｎ−エチルエチレンジアミンを使用した反応の模式図が以下に示される。
【００８０】
【化３】
2019521259.tif 000006
【００８１】
グラフト化実験は、Ｃｏｐｅｒｉｏｎの２５ｍｍの二軸反応性押し出しライン上で完了した。反応性押し出しラインは、１２の円筒体部および９の温度帯を有した。無水マレイン酸は、溶液の重量に基づいて、５０重量％の無水マレイン酸でメチルエチルケトン（ＭＥＫ）溶媒中に溶解された。無水マレイン酸は、フラスコ中のＭＥＫに添加されて、磁気撹拌棒で一晩中撹拌された。ＭＥＫ溶媒、マレイン酸無水物、および過酸化物は、押し出し機の円筒体＃４（温度帯３）中に注入された。液体ポンプシステムは、Ａｌｌｔｅｃｈ  ＨＰＬＣポンプ、モデル６２７として市販されているＩＳＣＯ  Ｄ１０００容積式ポンプであった。
【００８２】
Ｔｈｅ  Ｄｏｗ  Ｃｈｅｍｉｃａｌ  Ｃｏｍｐａｎｙ（ミシガン州ミッドランド）から入手可能なＶＥＲＳＩＦＹ（商標）３０００プロピレン−エチレンコポリマーは、Ｋ−ＴｒｏｎモデルＫＣＬＫＴ２０二軸重量減供給装置を使用して押し出し機に添加された。供給速度は、固定された２００ｒｐｍスクリュー回転数において１５ｌｂ／時であった。
【００８３】
一旦ＭＡＨグラフトプロセスが完了すると、イミド化ステップは、Ｎ−エチルエチレンジアミン（ＤＥＤＡ、ＣＡＳ１１０−７２−５）を使用して実施された。この反応は、過剰なＤＥＤＡにおいて行われ、架橋の危険性を最小化し、反応の変換を完了まで押し進める。試料は、第一級アミンとＭＡＨ含有量との２．５：１のモル比を使用して調製された。
【００８４】
グラフト化の量は、上記の方法に従って、フーリエ変換赤外分光法（ＦＴＩＲ）によって判定された。
【００８５】
表１は、官能化プロピレン系プラストマーまたはエラストマーの選択された特性を提供する。
【００８６】
【表１】
2019521259.tif 000007
【００８７】
ポリマーブレンド
官能化ポリマーと非官能化ポリオレフィンとを含むブレンドは、表２で概説されるように調製された。様々な実施例および比較例（実施例１および２ならびに比較例１および２）は、非官能化ポリオレフィンとしてＴｈｅ  Ｄｏｗ  Ｃｈｅｍｉｃａｌ  Ｃｏｍｐａｎｙ（ミシガン州ミッドランド）から入手可能なＤＯＷＬＥＸ（商標）ＳＣ２１０７Ｇを含んだ。ＤＯＷＬＥＸ（商標）ＳＣ２１０７Ｇは、ＡＳＴＭ  Ｄ７９２に従って測定される場合の０．９１７ｇ／ｃｃの密度、１９０℃および２．１６ｋｇでＡＳＴＭ  Ｄ１２３８に従って測定された２．３ｇ／１０分のメルトインデックスＩ２、ならびにＡＳＴＭ  Ｄ１２３８（１９０℃および１０ｋｇ）に従って測定された６〜１４のメルトフロー比Ｉ１０／Ｉ２を有する直鎖状低密度ポリエチレン（ＬＬＤＰＥ）樹脂である。第３の実施例（実施例３）は、非官能化ポリオレフィンとしてＢｒａｓｋｅｍ（ブラジル、サンパウロ）から入手可能なＢｒａｓｋｅｍ  Ｄ１０５．０２を含んだ。Ｂｒａｓｋｅｍ  Ｄ１０５．０２は、２３０℃、２．１６ｋｇでＡＳＴＭ  Ｄ１２３８に従って測定された３ｇ／１０分のＭＦＲ２を有する非官能化ポリプロピレンホモポリマーである。
【００８８】
とりわけ、２つの実施例（実施例１および２）は、それぞれ、ＤＯＷＬＥＸ（商標）ＳＣ２１０７Ｇを表１の５％の官能化プロピレン系プラストマーまたはエラストマーおよび表１の１０％の官能化プロピレン系プラストマーまたはエラストマーと混合することによって調製された。第３の例（実施例３）は、表１における１０％の官能化プロピレン系プラストマーまたはエラストマーとＢｒａｓｋｅｍ  Ｄ１０５．０２を混合することによって調製された。
【００８９】
２つの比較例が追加として調製された。１つの比較例（比較例１）は、ＤＯＷＬＥＸ（商標）ＳＣ２１０７Ｇのみを含んだ。第２の比較例（比較例２）は、表１におけるＤＯＷＬＥＸ（商標）ＳＣ２１０７Ｇおよび５％官能化ポリエチレンを含んだ。表２は、重量％で様々な実施例の含有量を提供する。
【００９０】
延伸フィラメント
延伸フィラメントは、実施例から調製された。フィラメント配合物は、下記の表２の総フィラメント配合物の重量％として提示される。添加剤、色（カラーマスターバッチＢＡＳＦ  Ｓｉｃｏｌｅｎ８５１２５３４５）、および加工助剤（Ａｒｇｕｓ  ＡＲＸ−７４１）は、押し出しの前にポリマー組成物とブレンドされた。フィラメントの各々は、本明細書に記載されるように、コリンズ繊維紡糸ライン（図１Ｂを参照）で調製された。
【００９１】
【表２】
2019521259.tif 000008
【００９２】
表３は、フィラメントを調製するのに使用される機器の特定の条件を提供する。
【００９３】
【表３】
2019521259.tif 000009
【００９４】
表４〜実施例１、実施例２、実施例３、比較例１、および比較例２に示されるフィラメントは、５の延伸倍率で製造された。この場合、第１ゴデットの速度は、２８ｍ／分（最終ゴデットの速度／５）であった。表５−実施例１および比較例２−に示されるフィラメントは、３．６６の延伸比で製造された。この場合、第１ゴデットの速度は、３８．２５ｍ／分（最終ゴデットの速度／３．６６）であった。延伸フィラメントは、収縮率、靱性、伸び率、およびポリウレタンへの接着性について試験され、結果は、表４および５に示される。靱性および伸び率は、フィラメントが破断するまで、２５０ｍｍのフィラメント長さおよび２５０ｍｍ／分の伸び率でＺｗｉｃｋ引張試験機で測定された。靱性は、線重量（ｄｔｅｘ）で除算した破断時の引張力として定義される。伸び率は、破断時のひずみである。ポリウレタンへの接着性は、上で提供された方法に従って測定された。接着力は記録されて、表４および５で報告される。
【００９５】
【表４】
2019521259.tif 000010
【００９６】
【表５】
2019521259.tif 000011
【００９７】
表４に示されるように、靱性、伸び率、およびポリウレタンへの接着性は、官能化ポリマーの添加と共に増加した。更に、表４および５に示されるように、官能化プロピレン系プラストマーまたはエラストマーを含むフィラメントは、延伸中に破断した官能化ポリエチレン（比較例２）を含むフィラメントよりも改善を示した。
【００９８】
理論に束縛されるものではないが、プロピレン系プラストマーまたはエラストマーの官能化の間、ポリマー鎖が切断されて、分裂された鎖がフィラメントの表面に移動することと、ポリウレタンへの接着性を改善することとを容易にすると考えられる。しかしながら、ポリエチレンの官能化が、より長い分岐鎖を生成し、それによって結果として逆効果になると考えられている。ポリエチレンの官能化の際に発生するより長い分岐鎖および架橋は、フィラメントの配向に悪影響を及ぼして、フィラメントが５の延伸比まで延伸されることと、所望の靱性を達成することとを防止することが更に考えられる。
【００９９】
本明細書に開示される寸法および値は、列挙された正確な数値に厳密に限定されるものとして理解されるべきではない。代わりに、特に明記しない限り、各寸法は、その値を囲む列挙された値および機能的に等価な範囲の両方を意味することが意図される。例えば、「４０ｍｍ」として開示された寸法は、「約４０ｍｍ」を意味することが意図されている。
【０１００】
存在するならば、いかなる相互参照されたまたは関連する特許または出願、ならびに本出願がその優先権または利益を主張するいかなる特許出願または特許も含む、本明細書に引用された全ての文書は、明示的に除外されない限り、または別段に制限されない限り、参照によりその全体が本明細書に組み込まれる。いかなる文書の引用も、本明細書に開示または特許請求された任意の特性に関する先行技術であること、またはそれ単独で、もしくは任意の他の参照（複数可）との任意の組み合わせで、そのような発明を教示、示唆、または開示することを認めない。更に、本文書中の用語の任意の意味または定義が、参照により組み込まれる文書における同じ用語の任意の意味または定義と矛盾する限り、本文書中のその用語に割り当てられた意味または定義が適用されるものとする。
【０１０１】
本開示の特定の実施形態が例示および説明されたが、様々な他の変更および修正が、本開示の主旨および範囲から逸脱することなく行われ得ることが、当業者には明らかであろう。したがって、添付の特許請求の範囲において、本開示の範囲内にある全てのそのような変更および修正を網羅することが意図される。
【図１Ａ】
2019521259.tif 000012
【図１Ｂ】
2019521259.tif 000013
【図２】
2019521259.tif 000014
【国際調査報告】
2019521259.tif 000015
2019521259.tif 000016